Procédé de fabrication de bijoux en carbone, caractérisé en ce le procédé comporte les étapes successives suivantes : - a) préparer un ensemble constitué de plusieurs couches les unes sur les autres d’une pluralité de pièces en carbone pré-imprégné, ladite pièce en pré-imprégné est un mélange tissu en carbone sergé, la première couche en carbone pré imprégné comporte des fibres orientées alternativement à 0° et 90° de 300 g/m², la couche suivante est composée d’une autre pièce en carbone pré-imprégné, ledit autre tissu de carbone pré imprégné comporte des fibres orientées alternativement à -45° et +45° de 300g/m²; - b) appliquer ledit ensemble sur un moule de forme plane, cylindrique circulaire ou ovale ; - c) cuisson de l’ensemble à une température d’au moins 50°C pendant au moins 30 min, puis d’au moins 80°C pendant au moins 20 min puis au moins 90°C pendant au moins 20 min ; - d) appliquer sur la surface extérieure une couche d’un mélange de résine et de durcisseur, dont la proportion du mélange est de 1g de résine pour une quantité de durcisseur compris entre 0,25 et 0,50g de durcisseur, et la quantité du poids du mélange est comprise entre 90% et 110% du poids de ladite pièce en pré-imprégné en carbone sec ; - e) appliquer une nouvelle pièce en tissu de carbone sec comportant des fibres orientées alternativement à 0° et 90° de 300g/m² sur la surface extérieur de l’ensemble issu de l’étape précédente ; - f) chauffer pendant une durée d’environ 5 minutes à 15 minutes à une température comprise entre 20° et 40° ; - g) laisser sécher l’ensemble issu de l’étape précédente pendant 20h à 30h à une température comprise entre 15°C et 25°C°; - h) découper l’ensemble pour former des bijoux en carbone avec une machine à découper ; - i) poncer chaque bijou avec un disque à poncer dont les grains sont compris entre 1500 et 3000°; - j) polir chaque bijou issue de l’étape précédente avec une mousse de polissage sur un tour rotatif et du produit à polir. Procédé selon la revendication 1, dans lequel ledit procédé comporte en outre après l’étape j) une étape k) : poncer le bijou en carbone avec un disque à poncer dont les grains sont compris entre 3000 et 5000 pendant une durée comprise entre 3 secondes et 7 secondes. Procédé selon la revendication 1, dans lequel préalablement à l’étape a), une étape de préchauffage compris entre 20° et 30° pendant un minimum de 10 minutes. Procédé selon la revendication 3, dans lequel préalablement à l’étape de préchauffage, la surface de la pièce en pré-imprégné est nettoyée avec du diluant. Procédé selon la revendication 1, dans lequel après l’étape i), la zone de ponçage est nettoyée avec de l’air comprimé pendant au moins 20 secondes. Procédé selon la revendication 1, dans lequel ledit procédé comporte une nouvelle application d’une couche d’un mélange de résine et de durcisseur sur la surface extérieur de l’ensemble puis l’étape f) de chauffage est répétée. Procédé selon la revendication 1, dans lequel lors de l’étape d), l’ensemble est débullé par un rouleau débulleur pour retirer l’air emprisonné dans le tissu de carbone. Procédé selon la revendication 1, dans lequel lors de l’étape d) ledit ensemble est pressé avec un pinceau sec adapté à appliquer la résine de façon homogène. Procédé selon la revendication 1, dans lequel lors de l’étape g), le tour rotatif à une vitesse comprise entre 4000 tours/min et 6000 tours/min.